(57)【特許請求の範囲】
【請求項１】
飽和脂肪酸石鹸、マルチトールおよびポリプロピレングリコールを含有することを特徴とする、透明固型石鹸組成物。
【請求項２】
マルチトールの含有量が２〜１０重量％である、請求項１記載の透明固型石鹸組成物。
【請求項３】
ポリプロピレングリコールの含有量が０．５〜１０重量％である、請求項１記載の透明固型石鹸組成物。
【請求項４】
飽和脂肪酸石鹸が、炭素数１４〜１８の直鎖飽和脂肪酸と炭素数１４〜１８の分岐飽和脂肪酸との混合脂肪酸の石鹸である、請求項１記載の透明固型石鹸組成物。
【請求項５】
飽和脂肪酸石鹸が、飽和脂肪酸の、ナトリウムおよびカリウムを含む混合塩である、請求項１記載の透明固型石鹸組成物。
【請求項６】
ナトリウム／カリウム比が、モル比で９５／５〜５５／４５である、請求項５記載の透明固型石鹸組成物。
【請求項７】
飽和脂肪酸石鹸の含有量が２５〜４５重量％である、請求項１記載の透明固型石鹸組成物。
【発明の詳細な説明】
【０００１】
【発明の属する技術分野】
本発明は、透明固型石鹸の新規な組成物に関し、より詳しくは、低温下で保存した時の固型石鹸表面の発粉が抑制されると共に、整型適性が向上した、透明固型石鹸の新規な組成物に関するものである。
【０００２】
【従来の技術】
従来、固型石鹸として透明状のものが、高品位品として洗顔石鹸、薬用石鹸等として多々市販されるに至っている。透明固型石鹸は、飽和脂肪酸石鹸を主成分とするものであるが、熟成された固型石鹸は硬すぎるため、金型で整型するとキレツが発生するという問題があった。また、整型後、固型石鹸が低温下（約−５〜約１５℃）で保存された場合、固型石鹸表面に、飽和脂肪酸石鹸等の結晶析出に起因する発粉が生じるという問題もあった。
【０００３】
【発明が解決しようとする課題】
本発明は上記の問題点を解決しようとするものであり、その目的は、低温下で保存した時の固型石鹸表面の発粉を抑制できると共に、整型適性を向上させることができる、透明固型石鹸に適した組成物を提供することにある。
【０００４】
【課題を解決するための手段】
上記課題に対し、鋭意検討した結果、飽和脂肪酸石鹸に、マルチトールおよびポリプロピレングリコールを配合することにより、低温下で保存した時の固型石鹸表面の発粉が抑制されること、並びに、整型適性が向上することを見出し、発明を完成するに至った。
【０００５】
即ち、本発明は以下の通りである。
(1)  飽和脂肪酸石鹸、マルチトールおよびポリプロピレングリコールを含有することを特徴とする、透明固型石鹸組成物。
(2)  マルチトールの含有量が２〜１０重量％である、上記(1)記載の透明固型石鹸組成物。
(3)  ポリプロピレングリコールの含有量が０．５〜１０重量％である、上記(1)記載の透明固型石鹸組成物。
(4)  飽和脂肪酸石鹸が、炭素数１４〜１８の直鎖飽和脂肪酸と炭素数１４〜１８の分岐飽和脂肪酸との混合脂肪酸の石鹸である、上記(1)記載の透明固型石鹸組成物。
(5)  飽和脂肪酸石鹸が、飽和脂肪酸の、ナトリウムおよびカリウムを含む混合塩である、上記(1)記載の透明固型石鹸組成物。
(6)  ナトリウム／カリウム比が、モル比で９５／５〜５５／４５である、上記(5)記載の透明固型石鹸組成物。
(7)  飽和脂肪酸石鹸の含有量が２５〜４５重量％である、上記(1)記載の透明固型石鹸組成物。
【０００６】
【発明の実施の形態】
本発明の透明固型石鹸組成物は、飽和脂肪酸石鹸、マルチトールおよびポリプロピレングリコールを含有する。
【０００７】
本発明で使用される飽和脂肪酸石鹸において、その飽和脂肪酸としては、直鎖または分岐した、好ましくは炭素数１４〜１８の飽和脂肪酸である。当該炭素数が１３以下であると、透明固型石鹸の皮膚刺激性が大きくなり、逆に、当該炭素数が１９以上であると、固型石鹸の透明性が劣るので、好ましくない。
【０００８】
炭素数１４〜１８の飽和脂肪酸の具体例としては、例えば、ミリスチン酸、パルミチン酸、ステアリン酸等の直鎖飽和脂肪酸；イソステアリン酸、イソパルミチン酸、イソミリスチン酸等の分岐飽和脂肪酸が挙げられる。これらは単独で使用しても２つ以上併用してもよいが、透明性の点から、上記の直鎖飽和脂肪酸と上記の分岐飽和脂肪酸とを混合して使用することが好ましい。この場合、直鎖飽和脂肪酸／分岐飽和脂肪酸比は、７０／３０〜９５／５（重量比）が好ましい。
【０００９】
飽和脂肪酸石鹸としては、飽和脂肪酸の、ナトリウム塩、カリウム塩、エタノールアミン塩等が挙げられ、これらは単独で使用しても２つ以上併用してもよい。これらの中でも、透明固型石鹸の皮膚刺激性が低い点で、ナトリウム塩、カリウム塩が好ましく、特に、ナトリウム塩およびカリウム塩を含む混合塩であることが好ましい。この場合、ナトリウム／カリウム比は、モル比で、９５／５〜５５／４５、特に９０／１０〜６０／４０であることが好ましい。ナトリウムのモル比が９５％を超える（カリウムのモル比が５％未満である）と、固型石鹸の透明性や低温下での起泡性が劣り、逆に、ナトリウムのモル比が５５％未満である（カリウムのモル比が４５％を超える）と、石鹸組成物の固化性が劣るので、好ましくない。
【００１０】
本発明においては、飽和脂肪酸石鹸の含有量は、組成物中、２５〜４５重量％、特に３８〜４３重量％が好ましい。当該含有量が２５重量％未満であると、石鹸組成物の固化性が劣り、逆に、４５重量％を超えると、固型石鹸の透明性が劣るので、好ましくない。
【００１１】
本発明の透明固型石鹸組成物は、上記飽和脂肪酸石鹸と共に、マルチトールおよびポリプロピレングリコールを含有する。これにより、組成物中の飽和脂肪酸石鹸の結晶性が低下し、従って、低温下の保存時の、飽和脂肪酸石鹸の結晶析出に起因する固型石鹸表面の発粉を抑制できる。また、マルチトールとポリプロピレングリコールの可塑化作用により、固型石鹸の硬度が適度に低下するので、従って、金型で整型してもキレツが生じることはない。このような作用は、マルチトールとポリプロピレングリコールの両方の配合により発揮されるものであり、マルチトールのみ、あるいはポリプロピレングリコールのみの配合では発揮されない。
【００１２】
本発明においては、マルチトールの含有量は、組成物中、２〜１０重量％、特に４〜７重量％が好ましい。当該含有量が、２重量％未満であると、低温下の保存時に、固型石鹸表面の発粉が多く発生したり、固型石鹸の硬度の低下が不十分となるおそれがあり、逆に、１０重量％を超えると、石鹸組成物の固化性が低下するおそれがあるので、好ましくない。
【００１３】
本発明においては、ポリプロピレングリコールの含有量は、組成物中、０．５〜１０重量％、特に２〜６重量％が好ましい。当該含有量が、０．５重量％未満であると、低温下の保存時に、固型石鹸表面の発粉が多く発生したり、固型石鹸の硬度の低下が不十分となるおそれがあり、逆に、１０重量％を超えると、固形石鹸の透明性や起泡性が低下するおそれがあるので、好ましくない。なお、本発明では、３００〜２０００の分子量を有するポリプロピレングリコールの使用が好ましい。
【００１４】
本発明の透明固型石鹸組成物は、飽和脂肪酸石鹸、マルチトールおよびポリプロピレングリコール以外に、固型石鹸の透明性を有効に得るために、グリセリン、ポリグリセリン（ジグリセリン、トリグリセリン、テトラグリセリン、ヘキサグリセリン等）、プロピレングリコール、ソルビトール、エチレングリコール等の多価アルコールを含有してもよい。特に、ポリグリセリンでは、より良好な透明性と共に固化性も得ることができる。上記の多価アルコールの含有量は、組成物中、５〜３０重量％が好ましい。当該含有量が３０重量％を超えると、石鹸組成物の固化性が劣るので好ましくない。
【００１５】
また、本発明の透明固型石鹸組成物は、本発明の目的を逸脱しない範囲で、公知成分をさらに含有してもよい。公知成分としては、例えば、アニオン界面活性剤、カチオン界面活性剤、両性界面活性剤、非イオン界面活性剤の界面活性剤；殺菌剤；保湿剤（ピロリドンカルボン酸、ピロリドンカルボン酸ナトリウム、ヒアルロン酸、ポリオキシエチレンアルキルグルコシドエーテル等）；油分；香料；色素；キレート剤；紫外線吸収剤；酸化防止剤；生薬等の天然抽出物（レシチン、サポニン、アロエ、オオバク、カミツレ等）；非イオン、カチオンもしくはアニオン性の水溶性高分子；乳酸エステル等の使用性向上剤；ポリオキシエチレンアルキル硫酸エステル塩等の起泡性向上剤等が挙げられる。
【００１６】
透明固型石鹸の製造には通常の方法が採用される。即ち、飽和脂肪酸石鹸、マルチトールおよびポリプロピレングリコール、並びに多価アルコール等のその他の成分を混合し、通常の枠練り法により石鹸膠を得て、これを用いて、通常の成形工程、熟成工程、整型工程を行なうことにより、透明固型石鹸が得られる。なお、製造工程中に、飽和脂肪酸から飽和脂肪酸石鹸を調製する場合には、上記の石鹸膠を得る工程中で行われる。
【００１７】
【実施例】
以下、本発明を実施例を挙げてより詳細に説明するが、本発明はこれらの実施例に限定されるものではない。
【００１８】
実施例１〜１３および比較例１〜２
飽和脂肪酸を表１に示す割合で使用した。この混合飽和脂肪酸にエタノールを１５重量％加え、反応釜中、５０〜７０℃下で混合し、４８％水酸化ナトリウム６．８１重量％と４８％水酸化カリウム４．１重量％の混合水溶液（ナトリウム／カリウム比はモル比で７０／３０）で中和して、飽和脂肪酸石鹸とした。この脂肪酸石鹸を６５〜８０℃に保ちつつ、これに、マルチトール０〜９．６重量％、ポリプロピレングリコール（分子量１０００）０〜９．６重量％、ソルビトール０〜９．６重量％、砂糖１０重量％、グリセリン４重量％、ジグリセリン２．８重量％および残部のイオン交換水を加えて、石鹸膠とした。次いで、この石鹸膠中の遊離アルカリを調整した後、直径７０ｍｍのパイプに流し込み、冷却・固化した。固化後、パイプより取り出し、２５ｍｍの厚みに切断し、２５−３０℃で４５日間熟成乾燥して、透明固型石鹸を得た。
【００１９】
【表１】
0003901983.tif 000002
【００２０】
このようにして得られた透明固型石鹸の成分組成を表２および表３に示す。またこれらの透明固型石鹸について、以下の方法により、透明性、起泡性、経時発粉および整型性を評価した。その結果を表２および表３に示す。
【００２１】
【表２】
0003901983.tif 000003
【００２２】
【表３】
0003901983.tif 000004
【００２３】
＜評価方法＞
１．透明性
透明固型石鹸の厚１mmの試片の可視光線の透過率を測定し、透過率が４０％以上を極めて良好とし◎、３０％以上４０％未満を良好とし○、２０％以上３０％未満をやや劣るとし△、２０％未満もしくは結晶が発生した場合を×、と判定した。
【００２４】
２．起泡性
透明固型石鹸の１％水溶液を炭素カルシウム７０ｐｐｍの人工硬水により調製し、これを４０℃で所定回転数のミキサーにより一定時間攪拌し、発生した泡の量を測定した。この測定した起泡量が２２００ｍｌ以上のとき極めて良好とし◎、２０００ｍｌ以上２２００ｍｌ未満のとき良好とし○、１８００ｍｌ以上２０００ｍｌ未満のときやや劣るとし△、１８００ｍｌ未満のとき劣るとし×、と判定した。
【００２５】
３．経時発粉
整型、ピロー包装（材質：ポリプロピレン）された透明固型石鹸を、−５℃（１２時間）と１５℃（１２時間）のサイクルに設定された恒温槽に一ヶ月放置し、その後、透明固型石鹸表面の発粉状態を目視により観察し、発粉現象がないとき○、発粉現象がわずかのとき△、発粉現象が多いとき×、と判定した。
【００２６】
４．整型性
透明固型石鹸の表面を温水で磨き、表面を乾燥させた後、図１のような型状になるように金型整型した。処方別に１００個整型し、目視にて側面のキレツ発生状況を観察し、下記の基準にて整型性を評価した。なお、図１中、Ｒ（直径）＝７０ｍｍ、Ｄ１＝２２ｍｍ、Ｄ２＝２．５ｍｍ、Ｄ３＝２ｍｍであり、Ｒ１およびＲ２は曲率半径で、Ｒ１＝２４６．１４６ｍｍ、Ｒ２＝２７３．２５ｍｍである。
◎：キレツが全く発生していない。（０／１００）
○：キレツがやや発生している（１／１００−３／１００）
△：キレツが発生している（４／１００−７／１００）
×：キレツの発生が多い（８／１００以上）。
【００２７】
表２および表３より、実施例１〜１３の、マルチトールおよびポリプロピレングリコールが配合された透明固型石鹸においては、透明性、起泡性、経時発粉および整型性がいずれも許容範囲であり、特に、マルチトールの含有量が２．０〜１０．０重量％の実施例１〜５、並びにポリプロピレングリコールの含有量が０．５〜１０．０の実施例７〜１２の透明固型石鹸においては、透明性、起泡性、経時発粉および整型性がいずれも優れていることがわかる。
【００２８】
これに対し、比較例１のマルチトールを含有しない透明固型石鹸や比較例２のポリプロピレングリコールを含有しない透明固型石鹸おいては、経時発粉が多く見られ、また、整型により固形石鹸の側面にキレツの発生も見られた。
【００２９】
【発明の効果】
以上の説明で明らかなように、本発明の透明固型石鹸組成物は、飽和脂肪酸石鹸に、マルチトールおよびポリプロピレングリコールを配合しているので、組成物中の飽和脂肪酸石鹸の結晶性が低下し、従って、低温下の保存時の、飽和脂肪酸石鹸の結晶析出に起因する固型石鹸表面の発粉を抑制できる。また、マルチトールとポリプロピレングリコールの可塑化作用により、固型石鹸の硬度が適度に低下するので、金型で整型してもキレツが生じることはない。
【図面の簡単な説明】
【図１】金型整型された透明固型石鹸の型状を示す。
【符号の説明】
１  透明固型石鹸
【図１】
0003901983.tif 000005